(57)【特許請求の範囲】
【請求項１】
冷却用の溝を有する燃焼器内筒を準備する工程と、
前記燃焼器内筒の前記冷却用の溝を覆うように、前記燃焼器内筒の外周面上に外層を設ける工程と、
前記外層の外周面上に、ＬＭＤ処理によって、ＬＭＤ層を積層する工程と
を具備し、
前記燃焼器内筒の外周面上に外層を設ける工程は、
前記燃焼器内筒の外周面上に第１層を積層する工程と、
前記外層の最外層としてレーザー低反射率層を積層する工程と
を含み
前記レーザー低反射率層は、前記第１層と比較して、前記ＬＭＤ処理で使用するレーザー光の反射率が低い層である
ロケットエンジンの燃焼器の製造方法。
【請求項２】
前記レーザー低反射率層の引っ張り強度は、前記第１層の引っ張り強度よりも大きい
請求項１に記載のロケットエンジンの燃焼器の製造方法。
【請求項３】
前記外層の最外層としてレーザー低反射率層を積層する工程は、電気めっきにより前記レーザー低反射率層を積層する工程である
請求項１又は２に記載のロケットエンジンの燃焼器の製造方法。
【請求項４】
前記レーザー低反射率層は、ニッケル層である
請求項１乃至３のいずれか一項に記載のロケットエンジンの燃焼器の製造方法。
【請求項５】
前記レーザー低反射率層の主材料と、前記ＬＭＤ層の主材料とは、同じ材料である
請求項１乃至４のいずれか一項に記載のロケットエンジンの燃焼器の製造方法。
【請求項６】
前記燃焼器内筒の外周面上に第１層を積層する工程は、電鋳法により前記燃焼器内筒の外周面上に前記第１層を積層する工程である
請求項１乃至５のいずれか一項に記載のロケットエンジンの燃焼器の製造方法。
【請求項７】
前記第１層は、銅層である
請求項１乃至６のいずれか一項に記載のロケットエンジンの燃焼器の製造方法。
【請求項８】
前記ＬＭＤ層を積層する工程は、
前記外層の外周面上に、前記ＬＭＤ処理によって、第１ＬＭＤ層を積層する工程と、
前記第１ＬＭＤ層上に第２ＬＭＤ層を積層する工程と
を備える
請求項１乃至７のいずれか一項に記載のロケットエンジンの燃焼器の製造方法。
【請求項９】
前記ＬＭＤ層は、螺旋状ビード、または、環状ビードを含む
請求項１乃至８のいずれか一項に記載のロケットエンジンの燃焼器の製造方法。
【請求項１０】
前記ＬＭＤ層は、ニッケル基合金層である
請求項１乃至９のいずれか一項に記載のロケットエンジンの燃焼器の製造方法。
【請求項１１】
冷却用の溝を有する燃焼器内筒を準備する工程と、
前記燃焼器内筒の前記冷却用の溝を覆うように、前記燃焼器内筒の外周面上に外層を設ける工程と、
前記外層の外周面上に、ＬＭＤ処理によって、ＬＭＤ層を積層する工程と
を具備し、
前記外層の最外層は、前記ＬＭＤ処理で使用するレーザー光の反射率が銅層よりも低いレーザー低反射率層である
ロケットエンジンの燃焼器の製造方法。
【請求項１２】
冷却用の溝を有する燃焼器内筒と、
前記燃焼器内筒の外周面上に、前記燃焼器内筒の前記冷却用の溝を覆うように配置される外層と、
前記外層の外周面上に配置されるＬＭＤ層と
を具備し、
前記外層は、
前記燃焼器内筒の外周面上に配置される第１層と、
前記ＬＭＤ層の内周面に接触配置されるレーザー低反射率層と
を含み、
前記レーザー低反射率層は、前記第１層と比較して、前記ＬＭＤ層を積層するＬＭＤ処理で使用するレーザー光の反射率が低い層である
ロケットエンジンの燃焼器。
【請求項１３】
前記レーザー低反射率層は、前記第１層よりも引っ張り強度の大きな高強度層である
請求項１２に記載のロケットエンジンの燃焼器。
【請求項１４】
冷却用の溝を有する燃焼器内筒と、
前記燃焼器内筒の外周面上に、前記燃焼器内筒の前記冷却用の溝を覆うように配置される外層と、
前記外層の外周面上に配置されるＬＭＤ層と
を具備し、
前記外層は、
前記燃焼器内筒の外周面上に配置される第１層と、
前記ＬＭＤ層の内周面に接触配置され、前記第１層よりも引っ張り強度の大きな高強度層と
を含み、
前記第１層は、銅層であり、
前記高強度層は、ニッケル層である
ロケットエンジンの燃焼器。
【請求項１５】
前記高強度層の主材料と、前記ＬＭＤ層の主材料とは、同じ材料である
請求項１３又は１４に記載のロケットエンジンの燃焼器。
【請求項１６】
請求項１２乃至１５のいずれか一項に記載のロケットエンジンの燃焼器を備えたロケットエンジン。
【請求項１７】
冷却用の溝を有する燃焼器内筒と、
前記燃焼器内筒の外周面上に、前記燃焼器内筒の前記冷却用の溝を覆うように配置される外層と、
前記外層の外周面上に配置されるＬＭＤ層と
を具備し、
前記外層又は前記ＬＭＤ層には、前記ＬＭＤ層を形成するＬＭＤ処理により溶融された外層材料であって、前記ＬＭＤ処理で使用するレーザー光の反射率が銅よりも低い材料を含む
ロケットエンジンの燃焼器。
【請求項１８】
冷却用の溝を有する燃焼器内筒と、
前記燃焼器内筒の外周面上に、前記燃焼器内筒の前記冷却用の溝を覆うように配置される外層と、
前記外層の外周面上に配置されるＬＭＤ層と
を具備し、
前記外層の最外層は、前記ＬＭＤ層を形成するＬＭＤ処理で使用するレーザー光の反射率が銅層よりも低いレーザー低反射率層である
ロケットエンジンの燃焼器。
【発明の詳細な説明】
【技術分野】
【０００１】
本発明は、ロケットエンジンの燃焼器の製造方法、ロケットエンジンの燃焼器、および、ロケットエンジンに関する。
【背景技術】
【０００２】
ロケットエンジンの燃焼室の壁は、燃料の燃焼に伴って発生する熱によって高温となる。燃焼室の壁が、燃料の燃焼に伴って発生する熱によって損傷しないようにするために、燃料室に隣接して冷却機構が設けられる場合がある。冷却機構は、冷却媒体が通過する冷却流路を備える。
【０００３】
ロケットエンジンの燃焼室の壁には、燃料の燃焼に伴って発生する熱および圧力によって、フープ荷重（燃焼室の壁の周方向に沿って作用する引っ張り荷重）が作用する。また、ロケットエンジンの燃焼室の壁には、冷却流路を流れる冷却媒体の圧力が作用する。よって、ロケットエンジンの燃焼室の壁は、フープ荷重および冷却媒体の圧力に耐え得る構造であることが要請される。
【０００４】
関連する技術として、特許文献１には、ロケット燃焼器の外筒の製作法が記載されている。特許文献１に記載の方法では、第１に、内筒の冷却用溝に充填剤が充填される。第２に、充填剤充填後の内筒の周囲には、銅粉を含む混合粉の圧縮成形体層が形成される。第３に、圧縮成形体層が焼結される。第４に、焼結された圧縮成形体層の外側に、ニッケル電鋳層が補強層として形成される。
【０００５】
また、特許文献２には、燃焼室の外筒の製造法が記載されている。特許文献２に記載の方法では、第１に、冷却路を有する内筒の外周側に、電鋳法によってめっき層が形成される。第２に、内筒を被うように補強外筒が配置される。第３に、内筒と補強外筒との間にろう材および金属粉末が充填される。第４に、ろう付け炉中での加熱により、内筒と補強外筒とが接合される。
【０００６】
また、特許文献３には、ロケット燃焼器の製作法が記載されている。特許文献３には、内筒と外筒とを接合する方法として、ろう付け法、電鋳法、粉末冶金法、拡散接合法等が知られていることが記載されている。
【先行技術文献】
【特許文献】
【０００７】
【特許文献１】特開昭６０−８２６０２号公報
【特許文献２】特開昭６２−２５０１０４号公報
【特許文献３】特開昭６０−８２６０３号公報
【発明の概要】
【発明が解決しようとする課題】
【０００８】
本発明の目的は、より低コストで作製可能であり、かつ、フープ荷重および冷却媒体の圧力に対して耐力のあるロケットエンジンの燃焼器、ロケットエンジン、および、ロケットエンジンの燃焼器の製造方法を提供することにある。
【０００９】
この発明のこれらの目的とそれ以外の目的と利益とは以下の説明と添付図面とによって容易に確認することができる。
【課題を解決するための手段】
【００１０】
以下に、発明を実施するための形態で使用される番号・符号を用いて、課題を解決するための手段を説明する。これらの番号・符号は、特許請求の範囲の記載と発明を実施するための形態との対応関係の一例を示すために、参考として、括弧付きで付加されたものである。よって、括弧付きの記載により、特許請求の範囲は、限定的に解釈されるべきではない。
【００１１】
いくつかの実施形態のロケットエンジンの燃焼器の製造方法は、冷却用の溝（２４）を有する燃焼器内筒（２０）を準備する工程と、前記燃焼器内筒（２０）の前記冷却用の溝（２４）を覆うように、前記燃焼器内筒（２０）の外周面（２３）上に外層（３０）を設ける工程と、前記外層（３０）の外周面上に、ＬＭＤ処理によって、ＬＭＤ層（５０）を積層する工程とを具備する。
【００１２】
上記製造方法において、前記燃焼器内筒（２０）の外周面（２３）上に外層（３０）を設ける工程は、前記燃焼器内筒（２０）の外周面（２３）上に第１層（３０−１）を積層する工程と、前記外層の最外層としてレーザー低反射率層（３０−２）を積層する工程とを含んでいてもよい。前記レーザー低反射率層（３０−２）は、前記第１層（３０−１）と比較して、前記ＬＭＤ処理で使用するレーザー光の反射率が低い層であってもよい。
【００１３】
上記製造方法において、前記レーザー低反射率層（３０−２）の引っ張り強度は、前記第１層（３０−１）の引っ張り強度よりも大きくてもよい。
【００１４】
上記製造方法において、前記外層の最外層としてレーザー低反射率層（３０−２）を積層する工程は、電気めっきにより前記レーザー低反射率層（３０−２）を積層する工程であってもよい。
【００１５】
上記製造方法において、前記レーザー低反射率層（３０−２）は、ニッケル層であってもよい。
【００１６】
上記製造方法において、前記レーザー低反射率層（３０−２）の主材料と、前記ＬＭＤ層（５０）の主材料とは、同じ材料であってもよい。
【００１７】
上記製造方法において、前記燃焼器内筒（２０）の外周面上（２３）に第１層（３０−１）を積層する工程は、電鋳法（厚膜電気めっき法）により前記燃焼器内筒（２０）の外周面上に前記第１層（３０−１）を積層する工程であってもよい。
【００１８】
上記製造方法において、前記第１層（３０−１）は、銅層であってもよい。
【００１９】
上記製造方法において、前記ＬＭＤ層（５０）を積層する工程は、前記外層（３０）の外周面上に、ＬＭＤ処理によって、第１ＬＭＤ層（５０−１）を積層する工程と、前記第１ＬＭＤ層（５０−１）上に第２ＬＭＤ層（５０−２）を積層する工程とを備えていてもよい。
【００２０】
上記製造方法において、前記ＬＭＤ層（５０）は、螺旋状ビード、または、環状ビードを含んでいてもよい。
【００２１】
上記製造方法において、前記ＬＭＤ層（５０）は、ニッケル基合金層であってもよい。
【００２２】
いくつかの実施形態のロケットエンジンの燃焼器は、冷却用の溝（２４）を有する燃焼器内筒（２０）と、前記燃焼器内筒（２０）の外周面上に、前記燃焼器内筒（２０）の前記冷却用の溝（２４）を覆うように配置される外層（３０）と、前記外層（３０）の外周面上に配置されるＬＭＤ層（５０）とを具備する。
【００２３】
上記燃焼器において、前記外層（３０）は、前記燃焼器内筒（２０）の外周面上に配置される第１層（３０−１）と、前記ＬＭＤ層（５０）の内周面に接触配置され、前記第１層（３０−１）よりも引っ張り強度の大きな高強度層（３０−２）とを含んでいてもよい。
【００２４】
上記燃焼器において、前記第１層（３０−１）は、銅層であってもよい。また、前記高強度層（３０−２）は、ニッケル層であってもよい。
【００２５】
上記燃焼器において、前記高強度層（３０−２）の主材料と、前記ＬＭＤ層（５０）の主材料とは、同じ材料であってもよい。
【００２６】
いくつかの実施形態のロケットエンジンは、上記段落のいずれかに記載の燃焼器を備えたロケットエンジンである。
【発明の効果】
【００２７】
本発明により、より低コストで作製可能であり、かつ、フープ荷重および冷却媒体の圧力に対して耐力のあるロケットエンジンの燃焼器、ロケットエンジン、および、ロケットエンジンの燃焼器の製造方法が提供できる。
【図面の簡単な説明】
【００２８】
【図１】図１は、ロケットエンジンの概略斜視図である。
【図２】図２は、面Ａにおける図１の断面図である。
【図３】図３は、ロケットエンジンの燃焼器の製造方法を示すフローチャートである。
【図４】図４は、燃焼器内筒の概略斜視図である。
【図５】図５は、面Ｃにおける図４の断面図である。
【図６】図６は、外層が積層された後の状態を示す内筒および外層の断面図である。
【図７】図７は、燃焼器の平面図であり、ＬＭＤ処理を実行中の状態を模式的に示す図である。
【図８】図８は、燃焼器の平面図であり、ＬＭＤ処理を実行中の状態を模式的に示す図である。
【図９】図９は、図８のＦ−Ｆ矢視断面図である。
【図１０】図１０は、ロケットエンジンの燃焼器の製造方法を示すフローチャートである。
【図１１】図１１は、燃焼器内筒の概略斜視図である。
【図１２】図１２は、面Ｇにおける図１１の断面図である。
【図１３】図１３は、冷却用の溝に充填剤が充填された後の状態を示す内筒の断面図である。
【図１４】図１４は、導電性材料が充填剤の表面に適用された後の状態を示す内筒の断面図である。
【図１５】図１５は、電気めっき処理を実行中の状態を示す内筒および外層の断面図である。
【図１６】図１６は、外層を積層後の内筒および外層の断面図である。
【図１７】図１７は、充填剤が除去された後の燃焼器の断面図である。
【図１８】図１８は、ＬＭＤ処理を実行中の状態を示す側面図である。
【図１９】図１９は、ＬＭＤ処理を実行中の状態を示す側面図である。
【図２０】図２０は、図１８のＨ−Ｈ矢視断面図である。
【図２１】図２１は、ＬＭＤ処理を実行中の状態を示す側面図である。
【図２２】図２２は、ＬＭＤ層が形成された後の燃焼器の断面図である。
【図２３】図２３は、ＬＭＤ層が形成された後の燃焼器の側面図である。
【発明を実施するための形態】
【００２９】
以下、ロケットエンジンの燃焼器の製造方法、ロケットエンジンの燃焼器、および、ロケットエンジンに関して、添付図面を参照して説明する。
【００３０】
（用語の定義）
本明細書において、「ＬＭＤ」は、「Ｌａｓｅｒ  Ｍｅｔａｌ  Ｄｅｐｏｓｉｔｉｏｎ」、すなわち、レーザーを用いた金属材料の積層を意味する。
本明細書において、「ＬＭＤ層」は、ＬＭＤ処理を用いて積層された層を意味する。
本明細書において、「銅層」は、銅の含有率が９０重量％以上の銅層あるいは銅合金層を意味する。
本明細書において、「ニッケル層」は、ニッケルの含有率が９０重量％以上のニッケル層あるいはニッケル合金層を意味する。
本明細書において、「ニッケル基合金層」は、ニッケルの含有率が５０重量％以上のニッケル合金層を意味する。
本明細書において、「引っ張り強度」は、材料が耐え得る最大の引張応力（Ｎ／ｍｍ２）を意味する。
【００３１】
（発明者によって認識された課題）
図１および図２を参照して、発明者によって認識された課題について説明する。図１は、ロケットエンジンの概略斜視図である。図２は、面Ａにおける図１の断面図である。
【００３２】
図１に示されるように、ロケットエンジン１は、燃焼器２、および、ノズル３を備える。燃焼器２は、燃焼室４を備える。燃焼室４の内部では、燃料が燃焼する。燃料の燃焼により生じた燃焼ガスは、ノズル３の後方に向けて放出される。ロケットエンジンは、燃焼ガスがノズルの後方に放出されることに対する反作用によって、推力を得る。
【００３３】
図２は、面Ａにおける図１の断面図である。燃焼器２は、燃焼器内筒２０（以下、単に、「内筒２０」という場合がある。）と、外層３０と、補強層４０とを含む。
【００３４】
内筒２０は、底壁２１と、複数の側壁２２とを備える。また、内筒２０は、冷却媒体が通過可能な冷却用の溝２４を有する。
【００３５】
外層３０は、冷却用の溝２４を覆うように、内筒２０の外周面２３上に配置される。内筒２０と外層３０との接合方法としては、種々の方法が知られている。接合方法は、例えば、ろう付け法、電鋳法、粉末冶金法、拡散接合法等である。
【００３６】
補強層４０は、例えば、第１補強部品４０Ａと、第２補強部品４０Ｂとを含む。第１補強部品４０Ａと第２補強部品４０Ｂとは、互いに接合されることにより、環状体を形成する。第１補強部品４０Ａと第２補強部品４０Ｂとは、例えば、図２において、矢印Ｂで示される部分を電子ビーム溶接することによって、接合される。矢印Ｂで示される部分を電子ビーム溶接する時、第１補強部品４０Ａおよび第２補強部品４０Ｂは、外層３０に対しても溶接される。
【００３７】
ところで、内筒２０は、冷却用の溝２４（冷却流路）を通過する冷却媒体による冷却効果を向上させるために、熱伝導率の高い材料によって構成される。熱伝導率の高い材料は、例えば、銅である。また、内筒２０には、燃料の燃焼に伴って発生する熱および圧力によって、引っ張り荷重であるフープ荷重Ｆが作用する。また、内筒２０および外層３０には、溝２４を通過する冷却媒体の圧力が作用する。
【００３８】
図２に記載の例では、フープ荷重Ｆによる内筒２０および外層３０の変形、並びに、冷却媒体の圧力による内筒２０および外層３０の変形を抑制するために、補強層４０が設けられている。補強層４０を構成する第１補強部品４０Ａ、第２補強部品４０Ｂ等は、一般的には、鍛造材を切削することにより製造される。このため、補強層４０を追加することは、製造コストの大幅な上昇を意味する。鍛造材自体の調達コストが高く、かつ、切削加工費が高いためである。また、切削加工によって多くの切粉が発生することから、材料の歩留りが悪い。さらに、補強層４０と外層３０とは、一部の溶接領域のみ（矢印Ｂで示される部分の近傍領域のみ）で接合されるため、外層３０から補強層４０への荷重の伝達効率が低い。
【００３９】
フープ荷重Ｆによる内筒２０および外層３０の変形、並びに、冷却媒体による内筒２０および外層３０の変形を抑制するために、外層３０の厚さを厚くすることも考えられる。例えば、外層３０を電鋳（厚膜電気めっき）により形成する場合を考える。電鋳処理の時間を長くすれば、外層３０の厚さを厚くすることが可能である。しかし、電鋳処理の時間を長くすることは、製造コストの上昇を意味する。
【００４０】
発明者は、より低コストで作製可能な燃焼器の製造方法を提供すること、および、フープ荷重および冷却媒体の圧力に対して耐力のある燃焼器を提供することを課題として認識した。
【００４１】
なお、図１および図２は、発明者によって認識された課題を説明するために、便宜的に用いた図であって、本願出願前における公知技術を示すものではない。
【００４２】
（ロケットエンジンの燃焼器の製造方法の概要）
図３乃至図９を参照して、実施形態によるロケットエンジンの燃焼器の製造方法の概要について説明する。なお、図３乃至図９において、図１および図２に記載の部材と同じ機能を有する部材については、同一の図番が付されている。
【００４３】
図３は、ロケットエンジンの燃焼器の製造方法を示すフローチャートである。図４は、内筒２０の概略斜視図である。なお、図４において、冷却用の溝２４の記載は省略されている。図５は、面Ｃにおける図４の断面図である。
【００４４】
第１工程（Ｓ１）において、冷却用の溝２４を有する燃焼器内筒２０が準備される。燃焼器内筒２０は、ノズル（必要であれば、図１のノズル３を参照。）の内筒等と一体のものであってもよいし、ノズルの内筒等とは別体のものであってもよい。ここでは、燃焼器内筒２０は、ノズルの内筒等と別体であるとして説明する。
【００４５】
内筒２０は、底壁２１と、複数の側壁２２とを備える。また、内筒２０は、複数の溝２４を備える。溝２４は、冷却媒体が通過可能な冷却用の溝である。内筒２０は、外周面２３を有する。外周面２３は、より厳密には、側壁２２の外周面である。内筒２０は、例えば、銅を９９重量％以上含む銅合金によって構成される。
【００４６】
第２工程（Ｓ２）において、内筒２０の冷却用の溝２４を覆うように、内筒２０の外周面２３上に外層３０が積層される。図６は、第２工程（Ｓ２）を実行後の状態を示す内筒２０の断面図である。内筒２０上に外層３０を積層する方法としては、例えば、ろう付け法、電鋳法、粉末冶金法、拡散接合法等を用いることができる。外層３０は、内周面３１と、外周面３３とを備える。
【００４７】
外層３０は、複数の層を備えていてもよい。外層３０の最内層（換言すれば、溝２４に面する層）は、銅層であってもよい。外層３０の最外層は、レーザー低反射率層であってもよい。この場合、レーザー低反射率層の外周面が、外層３０の外周面３３となる。レーザー低反射率層は、銅層と比較して、ＬＭＤ処理で使用するレーザー光の反射率が低い層として定義される。反射率は、例えば、反射光強度を入射光強度で除して得られる値である。銅層は、レーザー光の反射率が高い層であり、かつ、熱伝導率の高い層であるため、銅層に直接ＬＭＤ処理を施すことが困難である。したがって、外層３０が銅層を含む場合には、銅層の外周側に、レーザー低反射率層を積層することが好ましい。なお、レーザー低反射率層の積層は、めっきを施すことにより行ってもよい。
【００４８】
第３工程（Ｓ３）において、外層３０の外周面３３上に、ＬＭＤ処理によって、ＬＭＤ層５０が積層される。図７は、燃焼器２の平面図であり、ＬＭＤ処理を実行中の状態を模式的に示す図である。図７において、斜線で示される領域Ｄには、レーザー光が照射されるとともに、ＬＭＤ層５０を構成する材料の粉体が供給される。レーザー光によって、外層３０の表層部分と粉体とが溶融する。領域Ｄ（レーザー光の照射位置および粉体の供給位置）を矢印Ｅに沿って徐々に移動させることにより、ビード５２（畝状の盛り上がり部分）が形成される。
【００４９】
ビード５２の形成を外層３０の表面に沿って隙間なく行うことにより、ＬＭＤ層５０が形成される。ＬＭＤ層５０は、フープ荷重による内筒２０および外層３０の変形を抑制する補強層として機能する。また、ＬＭＤ層５０は、冷却媒体の圧力による内筒２０および外層３０の変形を抑制する補強層として機能する。
【００５０】
なお、図７に記載の例では、ビード５２の形成は、螺旋状に行われている。代替的に、図８に示されるように、ビード５２の形成は、環状に行われてもよい。図８に記載の例では、環状ビード５２−１が形成された後、領域Ｄ（レーザー光の照射位置および粉体の供給位置）は、燃焼器２の長手方向軸の方向であるＸ方向に沿って移動される。領域Ｄを、燃焼器２の周方向であるＲ方向に沿って移動させることにより、環状ビード５２−２が形成される。同様にして、環状ビード５２−３、５２−４、５２−５、５２−６が形成される。なお、図９は、図８のＦ−Ｆ矢視断面図である。
【００５１】
図３乃至図９に記載の例では、補強層であるＬＭＤ層５０が、ＬＭＤ処理によって、形成される。このため、鍛造材の切削、および、鍛造材の外層への溶接を用いて補強層を形成する場合と比較して、補強層の製造コストが低減される。また、ＬＭＤ層５０と、外層３０とは、ＬＭＤ処理により全境界面にわたって結合されている。このため、外層３０からＬＭＤ層５０（補強層）への荷重の伝達効率が高い。
【００５２】
なお、ＬＭＤ処理については、従来、部材の補修、あるいは、耐食層の形成等への適用例が存在する。しかし、ロケットエンジンの燃焼器のように熱伝導率の高い部材に、ＬＭＤ処理を施すことは、ＬＭＤ処理の技術常識を覆すものである。また、ロケットエンジンの燃焼器の主たる材料が、レーザー光の反射率の高い銅あるいは銅合金であることを考慮すると、レーザー光を用いるＬＭＤ処理を、ロケットエンジンの燃焼器に適用することは、ＬＭＤ処理の技術常識を覆すものである。さらに、ロケットエンジンの燃焼器には、高温と高応力とが作用する。高温と高応力とが作用する構造材の製造を、ＬＭＤ処理を用いて行うことは、ＬＭＤ処理の技術常識を覆すものである。特に、ロケットエンジン燃焼器の補強材層（外筒）をＬＭＤ処理により形成することは、ロケットエンジン燃焼器の補強材層（外筒）は鍛造によって形成されるという技術常識を覆すものである。
【００５３】
（ロケットエンジンの燃焼器の製造方法のより詳細な説明）
図１０乃至図２１を参照して、ロケットエンジンの燃焼器の製造方法についてより詳細に説明する。図１０乃至図２１において、図１乃至図９に記載の部材と同じ機能を有する部材については、同一の図番が付されている。
【００５４】
図１０は、ロケットエンジンの燃焼器の製造方法を示すフローチャートである。図１１は、内筒２０の概略斜視図である。なお、図１１において、冷却用の溝２４の記載は省略されている。図１２は、面Ｇにおける図１１の断面図である。
【００５５】
第１工程（Ｓ１０１）において、冷却用の溝２４を有する燃焼器内筒２０が準備される。燃焼器内筒２０は、ノズル（必要であれば、図１のノズル３を参照。）の内筒等と一体のものであってもよいし、ノズルの内筒等とは別体のものであってもよい。ここでは、燃焼器内筒２０は、ノズルの内筒等と別体であるとして説明する。
【００５６】
内筒２０は、例えば、内筒２０の長手方向中心軸Ｏに対して、軸対称な底壁２１を備える。底壁２１の長手方向中心軸Ｏに垂直な断面形状は、例えば、円である。当該円の内径（底壁２１の内径）または外径（底壁２１の外径）の大きさは、長手方向中心軸Ｏの方向に沿って、変化してもよい。内筒２０は、底壁２１に接続された複数の側壁２２を備える。底壁２１と複数の側壁２２とは、例えば、一体に成形された１つの部材である。複数の側壁２２のうちの隣接する２つの側壁と底壁２１とによって溝２４が形成される。内筒２０は、底壁２１の円周方向に沿って、複数の溝２４を備える。溝２４は、冷却媒体が通過可能な冷却用の溝である。冷却媒体は、例えば、液体水素等の低温流体である。内筒２０は、外周面２３を有する。外周面２３は、より厳密には、側壁２２の外周面である。内筒２０は、例えば、銅を９９重量％以上含む銅合金によって構成される。
【００５７】
次に、内筒２０の外周面２３上に、外層３０を設ける方法について説明する。外層３０を設ける方法としては、ろう付け法、電鋳法（厚膜電気めっき法）、粉末冶金法、拡散接合法等を採用することが可能である。また、内筒の外周面上に外層を設ける方法は、上記の方法以外の方法であってもよい。例えば、冷却穴を電解加工等の方法により直接形成することにより、内筒の外周面上に外層を設けてもよい。なお、ろう付け法を採用する場合には、被接合表面にろう材を均一に塗布することが要請される場合がある。粉末冶金法を採用する場合には、粉末の圧縮成形時に、内筒２０等が変形しないようにすることに注意を要する。拡散接合法を採用する場合には、被接合面同士が密着するように、被接合面の寸法に高い精度が求められる点に注意を要する。ここでは、ろう付け法、粉末冶金法、拡散接合法と比較して、制約条件の少ない電鋳法（電気めっき法）について、より詳細に説明する。
【００５８】
電気めっき法では、外層３０の厚さを自由に設定可能である。
【００５９】
第２工程（Ｓ１０２）および第３工程（Ｓ１０３）は、電気めっきを実行する前の準備工程である。
【００６０】
第２工程（Ｓ１０２）において、内筒２０の冷却用の溝２４に、充填剤６０が充填される。充填剤６０は、銅よりも融点が低い低融点材料である。充填剤６０は、例えば、ワックスである。溝２４への充填剤６０の充填は、例えば、内筒２０の全体を、溶融状態の充填剤の浴に浸漬することにより実施される。内筒２０のうち、充填剤２６の充填が不要な部分（例えば、底壁２１のうち、燃焼室４に面する内周面）には、予め、マスキング材が施されてもよい。内筒２０の全体を充填剤の浴に浸漬する工程と、内筒２０を充填剤の浴から取り出す工程とを繰り返すことにより、溝２４に充填剤６０が充填される。溝２４への充填剤６０の充填後、内筒２０に付着した余剰な充填剤６０は、内筒２０から取り除かれる。
【００６１】
図１３は、第２工程（Ｓ１０２）を実行後の状態を示す内筒２０の断面図である。図１３は、余剰な充填剤６０が取り除かれた後の状態を示す。図１３において、充填剤６０の外周面６３と、内筒の外周面２３（すなわち、側壁２２の外周面２３）とは、面一である。内筒の外周面２３（すなわち、側壁２２の外周面２３）は、充填剤６０で覆われていない。換言すれば、内筒の外周面２３において、母材（銅または銅合金等）が露出している。
【００６２】
充填剤６０が、非導電性材料である場合、充填剤６０の表面に導電性材料７０を適用する必要がある。非導電性材料の表面に、電気めっきすることは困難であるからである。導電性材料７０の適用は、例えば、充填剤６０の表面に、銀粉を適用することにより実行される。なお、内筒の外周面２３（すなわち、側壁２２の外周面２３）には、銀粉が適用されてもよいし、銀粉が適用されなくてもよい。第３工程（Ｓ１０３）は、導電性材料７０を充填剤６０の表面に適用する工程である。なお、充填剤６０が、導電性材料である場合には、第３工程（Ｓ１０３）を、省略することができる。図１４は、第３工程（Ｓ１０３）を実行後の状態を示す内筒２０の断面図である。
【００６３】
第４工程（Ｓ１０４）は、電気めっき工程である。図１５は、第４工程（Ｓ１０４）を実行中の状態を示す内筒２０および外層３０の断面図である。第４工程（Ｓ１０４）では、内筒の外周面２３上および充填剤の外周面６３上に、外層３０が電気めっきされる。第４工程（Ｓ１０４）は、例えば、充填剤６０が充填された内筒２０をめっき浴８０に浸漬することにより実行される。内筒２０は、第１電極８２として機能する。内筒２０は、例えば、陰極側の配線８２に接続される。めっき材料８４は、第２電極として機能する。めっき材料８４は、例えば、陽極側の配線８６に接続される。第１電極と第２電極との間に電圧を印加することにより（換言すれば、内筒２０とめっき材料８４との間に電圧を印加することにより）、内筒２０の外周面２３上には外層３０が積層され、充填剤６０の外周面６３上には外層３０が積層される。なお、内筒２０の表面のうち、電気めっきが不要な部分には、予め、マスキング材が適用されてもよい。
【００６４】
外層３０は、複数の層を含んでいてもよい。第４工程（Ｓ１０４）において、電鋳により、内筒２０および充填剤６０の外周面上に第１層３０−１（最内層）を積層し、その後、電鋳により、第１層の外周面上に第２層３０−２（最外層）を積層してもよい。なお、第１層を積層した後、第２層を積層する前に、第１層の外周面を表面処理することにより、第１層の外周面を平滑化してもよい。
【００６５】
なお、第１層３０−１と第２層３０−２との間に、単数または複数の中間層が配置されてもよい。中間層の材質は、第１層３０−１の材質と同一であってもよいし、第１層３０−１の材質と異なる材質であってもよい。中間層の材質は、第２層３０−２の材質と同一であってもよいし、第２層３０−２の材質と異なる材質であってもよい。第１層３０−１、第２層３０−２、中間層は、電気めっきにより形成される。
【００６６】
図１６は、第１層３０−１および第２層３０−２を含む外層３０を積層後の内筒２０の断面図である。第１層３０−１の内周面は、内筒２０の外周面２３に接合され、第２層３０−２の内周面は、第１層３０−１の外周面に接合されている。図１６に記載の例では、第１層３０−１（最内層）が、銅層（銅合金層を含む）であり、第２層３０−２（最外層）が、ニッケル層（ニッケル合金層を含む）である。なお、第１層３０−１と第２層３０−２との間に、単数または複数の中間層が配置されてもよい。
【００６７】
第１層３０−１の内周面（溝２４に面する面）と、内筒の側壁２２の側面（溝２４に面する面）と、底壁２１の外面（溝２４に面する面）とによって、冷却媒体が通過する冷却流路が構成される。冷却媒体に対する耐食の観点から、第１層３０−１（最内層）は、冷却媒体に対する耐食材料によって構成される。第１層３０−１は、例えば、耐食材料である銅層（銅合金層を含む）である。換言すれば、第１層３０−１は、銅電鋳層である。銅層は、例えば、ニッケル層と比較して、冷却媒体に対する耐食性が高い。
【００６８】
銅層の引っ張り強度（銅層を構成する銅または銅合金の引っ張り強度）は、比較的小さい。このため、銅層によってフープ荷重を支持する場合には、銅層の厚さを厚くする必要がある。銅層の厚さを厚くするためには、電鋳処理の時間を長くすればよい。しかし、電鋳処理時間の増加は、製造コストの上昇を意味する。電鋳処理時間の増加を抑制するために、中間層あるいは第２層として、引っ張り強度が大きな高強度層を配置してもよい。本明細書において、高強度層は、銅の引っ張り強度よりも大きな引っ張り強度を有する材料によって構成される層を意味する。高強度層を配置することにより、第１層３０−１である銅層の厚さを薄くすることができる。また、高強度層を配置することにより、外層３０全体の厚さを薄くすることができる。外層３０全体の厚さが薄くされることにより、電鋳処理時間の増加が抑制される。
【００６９】
高強度層は、例えば、ニッケル層（ニッケル合金層を含む）である。なお、ニッケル層は、ＬＭＤ処理で用いるレーザー光の反射率が低い低反射率層である。このため、後述のＬＭＤ処理の観点から、ニッケル層を、外層３０の最外層とするのが好ましい。高強度層であるニッケル層を外層３０の最外層とする場合、外層３０の全体の厚さを薄くできるとともに、ＬＭＤ処理が容易になるとの相乗効果を奏する。
【００７０】
外層３０が、高強度層を含む場合、第１層３０−１である銅層の厚さは、例えば、０．５ｍｍ以上４ｍｍ以下とすることが可能である。
【００７１】
任意付加的に、第４工程の実施後、第５工程を実施する前に、外層の最外層（第２層３０−２）の外周面を表面処理することにより、最外層の外周面を平滑化してもよい。
【００７２】
任意付加的に、第４工程の実施後、第５工程を実施する前に、冷却用の溝２４から、充填剤６０が除去されてもよい。充填剤６０の除去は、例えば、内筒２０を加熱して、充填剤６０を溶融させることによって行われる。溶融状態の充填剤６０は、冷却用の溝２４から除去される。なお、充填剤６０の除去は、外層３０の最外層の外周面の平滑化よりも前に実行されてもよいし、外層３０の最外層の外周面の平滑化よりも後に実行されてもよい。図１７は、充填剤６０が除去された後の燃焼器２の断面図である。
【００７３】
第５工程（Ｓ１０５）は、ＬＭＤ処理工程である。第５工程は、外層３０の最外層（第２層３０−２）の外周面上に、高強度層であるＬＭＤ層５０を積層する工程である。ＬＭＤ層５０の引っ張り強さは、外層３０の第１層３０−１である銅層の引っ張り強さよりも大きい。図１８は、第５工程（Ｓ１０５）であるＬＭＤ処理を実行中の状態を示す側面図である。
【００７４】
ＬＭＤ処理に際して、燃焼器２は、支持装置１００によって支持される。燃焼器２は、支持装置１００によって、燃焼器２の長手方向中心軸Ｏまわりに回転自在に支持される。支持装置１００は、例えば、基台１１０および回転体１２０を備える。基台１１０は、回転体１２０を介して、燃焼器２を支持する。回転体１２０は、適宜の固定機構（例えば、チャック）によって、燃焼器２を保持する。回転体１２０の回転軸は、燃焼器２の長手方向中心軸Ｏと一致する。支持装置１００は、モータ等の駆動源１３０を備える。駆動源１３０の動力により、回転体１２０は回転する。
【００７５】
ＬＭＤ処理は、ＬＭＤ装置２００によって実行される。ＬＭＤ装置２００は、ＬＭＤ装置移動装置３００に取り付けられている。ＬＭＤ装置移動装置３００は、少なくとも、燃焼器２の長手方向中心軸Ｏに沿う方向にＬＭＤ装置２００を移動させることが可能である。付加的に、ＬＭＤ装置移動装置３００は、燃焼器２の径方向（図１８のＺ方向）に、ＬＭＤ装置２００を移動させることが可能であってもよい。図１８に記載の例では、ＬＭＤ装置移動装置３００は、マニピュレータである。マニピュレータは、例えば、複数のアーム（３１０−１、３１０−２、３１０−３）、および、複数のアーム同士を回転自在に連結する少なくとも１つのピボット（３２０−１、３２０−２）を備える。
【００７６】
ＬＭＤ処理に際して、燃焼器２を長手方向中心軸Ｏまわりに回転させるとともに、ＬＭＤ装置２００を長手方向中心軸Ｏに沿う方向に移動させることにより、外層３０の外周面上に螺旋状のビード５２を形成することが可能である。代替的に、ＬＭＤ処理に際して、燃焼器２を長手方向中心軸Ｏまわりに回転させるとともに、ＬＭＤ装置２００の位置を保持することにより、外層３０の外周面上に環状ビード（必要であれば、図８の環状ビード５２を参照）を形成することが可能である。
【００７７】
代替的に、図１９に示されるように、ＬＭＤ処理に際して、回転体１２０の位置を固定した状態で、ＬＭＤ装置２００を長手方向中心軸Ｏに沿う方向に移動させることにより、外層３０の外周面上に長手方向中心軸Ｏに沿う方向の直線状のビード５２を形成してもよい。なお、フープ荷重（燃焼器２の周方向に沿う方向の荷重）を支持する観点からは、直線状のビードを形成するよりも、螺旋状のビードまたは環状のビードを形成する方が好ましい。また、ＬＭＤ装置２００を移動させる速さをゼロまたは低速にできる観点から、直線状のビードを形成するよりも、螺旋状のビードまたは環状のビードを形成する方が好ましい。
【００７８】
ＬＭＤ装置２００は、レーザー光２１０を照射する照射口と、粉体２２０を噴射する噴射口と、シールドガス２３０を供給する供給口とを有する。レーザー光２１０は、粉体２２０および外層３０の表層部分を溶融するエネルギを、粉体２２０および外層３０の表層部分に付与する。粉体２２０は、ＬＭＤ層を形成するための原料である。シールドガス２３０は、溶融材料（換言すれば、粉体２２０、および、外層３０の表層部分が溶融することにより形成された溶融材料）の酸化を抑制するために供給される不活性ガスである。
【００７９】
図２０は、ＬＭＤ装置２００の断面図（図１８におけるＨ−Ｈ矢視断面図）である。図２０に記載の例では、レーザー光を照射する照射口２１２と、粉体２２０を噴射する複数の噴射口２２２とが、同心状に配置されている。図２０に記載の例では、複数の噴射口２２２が、照射口２１２を囲むように配置されている。照射口２１２と噴射口２２２とが同心状に配置されることにより、レーザー光２１０の照射領域に向けて粉体２２０が安定的に供給される。その結果、形成されるビードの形状が安定する。
【００８０】
また、図２０に記載の例では、粉体２２０を噴射する複数の噴射口２２２と、シールドガスを供給する供給口２３２とが、同心状に配置される。図２０に記載の例では、複数の供給口２３２が、複数の噴射口２２２を囲むように配置されている。複数の供給口２３２は、１つの環状の供給口によって代替されてもよい。不活性ガス等のシールドガス（例えば、アルゴンガス）は、レーザー光の照射領域を囲むように、ＬＭＤ装置２００の供給口２３２から供給される。
【００８１】
ＬＭＤ装置２００は、レーザー光２１０を、外層３０に向けて照射する。レーザー光２１０は、外層３０または外層３０の近傍に焦点を結ぶ。レーザー光の波長は、粉体２２０の材質、外層３０の最外層の材質等に応じて選択されてもよい。レーザー光の波長は、例えば、１０３０ｎｍ以上１１００ｎｍ以下である。ＬＭＤ装置２００は、レーザー光２１０が照射される領域に向けて、粉体２２０を噴射する。レーザー光２１０が照射される領域内に存在する粉体２２０、および、外層３０の表層部分は、レーザー光２１０のエネルギによって、溶融する。溶融材料（換言すれば、粉体２２０、および、外層３０の表層部分が溶融することにより形成された溶融材料）が凝固することにより、ビード５２が形成される。
【００８２】
なお、外層３０の最外層（換言すれば、外層３０の表層部分）が、銅層である場合には、レーザー光が反射されることによって、最外層へのエネルギの伝達が不十分となるおそれがある。また、外層３０の最外層が銅層である場合には、銅層が高熱伝導材料であることに起因して、最外層に伝達されたエネルギがレーザー照射領域外に拡散する。このため、銅を主材料とする燃焼器２の製造工程に、ＬＭＤ処理を用いることは、困難であると考えられていた。
【００８３】
本実施形態では、外層３０の最外層をレーザー低反射率層とすることにより、ＬＭＤ処理を効果的に実施することが可能である。
【００８４】
ＬＭＤ層５０は、ＬＭＤ処理によって形成されたビード５２の層である。ＬＭＤ層５０は、高強度層である。高強度層は、銅の引っ張り強度よりも大きな引っ張り強度を有する材料によって構成される層を意味する。高強度層であるＬＭＤ層５０は、例えば、ニッケル基合金層である。ニッケル基合金層は、例えば、インコネル６２５（なお、「インコネル」は、登録商標である。）、インコネル７１８（なお、「インコネル」は、登録商標である。）等のニッケル基耐熱合金層である。粉体２２０を、ニッケル基合金の粉体とすることにより、ＬＭＤ層５０を、ニッケル基合金層とすることが可能である。
【００８５】
ＬＭＤ層５０の主材料（ＬＭＤ層のうち最も重量含有率の大きな元素）と、レーザー低反射率層の主材料（レーザー低反射率層のうち最も重量含有率の大きな元素）とを同一の材料とすることで、ＬＭＤ層５０における不純物の量を低減することが可能である。すなわち、ＬＭＤ層５０は、粉体２２０と外層３０の表層部分の材料との混合物によって形成される。表層部分を構成するレーザー低反射率層の材質の一部と、粉体２２０の材質の一部とを一致させることにより、ＬＭＤ層５０における不純物の量を低減することが可能である。その結果、ＬＭＤ層の強度の低下が抑制される。例えば、レーザー低反射率層をニッケル層とし、粉体２２０の材質を、ニッケル基合金とすることにより、ＬＭＤ層５０における不純物の量を低減することが可能である。なお、ニッケル層は、レーザー低反射率層であるとともに、高強度層である。
【００８６】
ＬＭＤ層５０を積層する工程は、例えば、複数のＬＭＤ層を積層する工程である。図２１は、第５工程（Ｓ１０５）であるＬＭＤ処理を実行中の状態を示す側面図である。図２１は、第１ＬＭＤ層５０−１を外層３０上に積層した後、第２ＬＭＤ層５０−２を第１ＬＭＤ層５０−１上に積層中の状態を示す。第２ＬＭＤ層５０−２のビードは、第１ＬＭＤ層のビードの山部５０−Ａと山部５０−Ａの間の谷部５０−Ｂに形成されてもよい。ＬＭＤ層のビード間の谷部に、次層のＬＭＤ層のビード（換言すれば、他のＬＭＤ層のビード）を形成することにより、ＬＭＤ層表面の凸凹（でこぼこ）を小さくすることが可能である。
【００８７】
代替的に、あるいは、付加的に、第２ＬＭＤ層５０−２のビードの幅を、第１ＬＭＤ層５０−１のビードの幅よりも大きくし、第２ＬＭＤ層５０−２のビードの高さを、第１ＬＭＤ層５０−１のビードの高さよりも大きくすることが可能である。第２ＬＭＤ層５０−２の材質は、第１ＬＭＤ層５０−１の材質と実質的に同じである。第２ＬＭＤ層５０−２のビードの大きさを大きくする（換言すれば、ビードの幅および高さを大きくする）ことによって、所定厚のＬＭＤ層を形成するのに要する時間を短縮することが可能である。
【００８８】
図２２は、ＬＭＤ処理によってＬＭＤ層が形成された後の燃焼器２の断面図である。燃焼器２は、冷却用の溝２４を有する内筒２０を備える。燃焼器内筒２０の外周面上には、内筒２０の溝２４を覆うように、外層３０が配置されている。図２２に記載の例では、外層の最内層である第１層３０−１は、銅層であり、外層の最外層である第２層３０−２は、レーザー低反射率層である。なお、レーザー低反射率層が薄層である時、レーザー低反射率層は、ＬＭＤ処理時に溶融して、ＬＭＤ層５０と一体化される場合がある。この場合、ＬＭＤ層が形成された後の燃焼器２において、外層３０は、レーザー低反射率層を含まない。
【００８９】
外層３０の外周面上には、ＬＭＤ層５０が配置されている。図２２に記載の例では、ＬＭＤ層５０は、第１ＬＭＤ層５０−１と第２ＬＭＤ層５０−２とを含む複数の層である。ＬＭＤ層の層数は、１以上の任意の整数である。なお、１つのＬＭＤ層と隣接するＬＭＤ層とは、ＬＭＤ処理により一体化されるため、ＬＭＤ層が形成された後の燃焼器２において、ＬＭＤ層の層数が不明となる場合がある。
【００９０】
図２３は、ＬＭＤ処理によってＬＭＤ層５０が形成された後の燃焼器２の側面図である。図２３に記載の例において、燃焼器２の第１端部２−１および第２端部２−２には、ＬＭＤ層５０が適切に形成されていない。燃焼器２の第１端部２−１および第２端部２−２は、切除または平滑化されてもよい。ＬＭＤ層５０は、ビード５２の存在によって特徴づけられる。しかし、ＬＭＤ層５０の表面を平滑化処理した場合、ビード５２の存在が不明となる場合がある。
【００９１】
実施形態では、燃焼器の外層３０の外周面上に、ＬＭＤ処理によって、高強度層であるＬＭＤ層５０が積層される。このため、鍛造材によって高強度層を設ける場合と比較して、製造コストおよび製造時間が低減される。また、鍛造材の切削により高強度層を作製する場合と比較して、材料の歩留まりがよい。
【００９２】
また、ＬＭＤ処理は、局所的にレーザーを照射するものであるため、一般的な溶接処理と比較して、被処理材の熱変形が小さい。また、ＬＭＤ処理によって、外層３０とＬＭＤ層５０とが、両層の接触面の全体にわたって一体化される。このため、外層からＬＭＤ層への荷重の伝達効率が高い。また、ＬＭＤ層が荷重支持層として機能するため、外層の厚さを薄くすることが可能である。任意付加的に、外層が電鋳処理によって形成される場合には、外層の厚さを薄くすることが可能であることにより、電鋳処理（電気めっき処理）の処理時間を短縮することが可能である。
【００９３】
任意付加的に、外層の一部を、高強度を有する電鋳層とすることによって、外層全体の厚さを薄くすることが可能である。外層全体の厚さを薄くできることにより、電鋳処理（電気めっき処理）の処理時間を短縮することが可能である。
【００９４】
任意付加的に、外層の最外層を、レーザー低反射率層とすることにより、ＬＭＤ処理が効果的に実行される。
【００９５】
任意付加的に、レーザー低反射率層を高強度層とすることにより、外層の層数を少なくすること、あるいは、外層の厚さを小さくすることが可能である。外層の層数を少なくすることにより、外層を形成する際の製造コストおよび製造時間を低減することができる。外層の厚さを小さくすることにより、外層を形成する際の製造コストおよび製造時間を低減することができる。
【００９６】
本発明は上記各実施形態に限定されず、本発明の技術思想の範囲内において、各実施形態は適宜変形又は変更され得ることは明らかである。また、各実施形態又は変形例で用いられる種々の技術は、技術的矛盾が生じない限り、他の実施形態又は変形例にも適用可能である。
【符号の説明】
【００９７】
１        ：ロケットエンジン
２        ：燃焼器
２−１    ：第１端部
２−２    ：第２端部
３        ：ノズル
４        ：燃焼室
２０      ：燃焼器内筒
２１      ：底壁
２２      ：側壁
２３      ：外周面
２４      ：溝
２６      ：充填剤
３０      ：外層
３０−１  ：第１層
３０−２  ：第２層
３１      ：内周面
３３      ：外周面
４０      ：補強層
４０Ａ    ：第１補強部品
４０Ｂ    ：第２補強部品
５０      ：ＬＭＤ層
５０−１  ：第１ＬＭＤ層
５０−２  ：第２ＬＭＤ層
５０−Ａ  ：山部
５０−Ｂ  ：谷部
５２      ：ビード
５２−１  ：環状ビード
５２−２  ：環状ビード
５２−３  ：環状ビード
６０      ：充填剤
６３      ：外周面
７０      ：導電性材料
８０      ：めっき浴
８２      ：第１電極
８４      ：めっき材料
８６      ：第２電極
１００    ：支持装置
１１０    ：基台
１２０    ：回転体
１３０    ：駆動源
２００    ：ＬＭＤ装置
２１０    ：レーザー光
２１２    ：照射口
２２０    ：粉体
２２２    ：噴射口
２３０    ：シールドガス
２３２    ：供給口
３００    ：ＬＭＤ装置移動装置
３１０−１：アーム
３１０−２：アーム
３１０−３：アーム
３２０−１：ピボット
３２０−２：ピボット
Ｏ        ：長手方向中心軸
【要約】
【課題】より低コストで作製可能であり、かつ、フープ荷重および冷却媒体の圧力に対して耐力のあるロケットエンジンの燃焼器、ロケットエンジン、および、ロケットエンジンの燃焼器の製造方法を提供する。
【解決手段】ロケットエンジンの燃焼器の製造方法は、冷却用の溝２４を有する燃焼器内筒２０を準備する工程と、冷却用の溝２４を覆うように、燃焼器内筒２０の外周面上に外層３０を設ける工程と、外層３０の外周面上に、ＬＭＤ処理によって、ＬＭＤ層５０を積層する工程とを具備する。
【選択図】図７【図１】
0005823069.tif 000002
【図２】
0005823069.tif 000003
【図３】
0005823069.tif 000004
【図４】
0005823069.tif 000005
【図５】
0005823069.tif 000006
【図６】
0005823069.tif 000007
【図７】
0005823069.tif 000008
【図８】
0005823069.tif 000009
【図９】
0005823069.tif 000010
【図１０】
0005823069.tif 000011
【図１１】
0005823069.tif 000012
【図１２】
0005823069.tif 000013
【図１３】
0005823069.tif 000014
【図１４】
0005823069.tif 000015
【図１５】
0005823069.tif 000016
【図１６】
0005823069.tif 000017
【図１７】
0005823069.tif 000018
【図１８】
0005823069.tif 000019
【図１９】
0005823069.tif 000020
【図２０】
0005823069.tif 000021
【図２１】
0005823069.tif 000022
【図２２】
0005823069.tif 000023
【図２３】
0005823069.tif 000024